ТРИКОТАЖНОЕ ОГНЕ-, ТЕРМОСТОЙКОЕ ПОЛОТНО ДЛЯ СРЕДСТВ ИНДИВИДУАЛЬНОЙ ЗАЩИТЫ

Полезная модель относится к текстильной промышленности, в частности к трикотажным полотнам, обладающим высокими огне-, термостойкими свойствами, для средств индивидуальной защиты, являющихся первым слоем комплекта огнезащитной одежды.
Это полотно может применяться для изготовления комплектов нательного белья (фуфайка, кальсоны), подшлемников и шлем-масок специального назначения для работающих в горячих цехах, военных специалистов, работа которых связана с опасностью возникновения огня, отрядов специального назначения, работающих в чрезвычайных техногенных и природных ситуациях.
Известно техническое решение трикотажного огне-, термозащитного полотна, выполненное из двухкомпонентной смесовой пряжи, которая содержит огнестойкие модакриловые и химические целлюлозные волокна, WO2008027454 (А1), 2008, A41D 31/00C4; D02G 3/44C4 - наиболее близкий аналог.
Содержание в пряже химических целлюлозных волокон придает полотну повышенную гигроскопичность, в результате чего изделие получает повышенное содержание влаги, что неблагоприятно сказывается на органолептических ощущениях и комфортности пользователей защитной одежды.
Перед полезной моделью поставлена задача получить технический результат в виде расширения ассортимента трикотажных полотен и изделий из них и повышения комфортности пользователей средств защиты при обеспечении огне-, термостойких свойств.
Поставленный технический результат достигается тем, что трикотажное огне-, термостойкое полотно для средств индивидуальной защиты, содержащее пряжу из двухкомпонентной смеси, включающей химические огнестойкие волокна, в которой второй компонент состоит из хлопковых волокон, а полотно выполнено двуластичным переплетением.
2
Поставленный технический результат также достигается тем, что в трикотажном огне-, термостойком полотне смесовая пряжа содержит модакриловые волокна в количестве от 40 до 60 масс.% и хлопковые волокна в количестве от 40 до 60 масс.%, при этом полотно имеет поверхностную плотность от 190 до 210 г/м.
Поставленный технический результат дополнительно достигается тем, что в трикотажном огне-, термостойком полотне одна из сторон полотна имеет ворсованную поверхность.
Проиллюстрируем свойства полезных моделей на следующих примерах.
2
Пример 1. Средство защиты из трикотажного полотна, которое состоит из смесовой пряжи линейной плотности 18,5 текс х 1, содержащей 55 масс.% огнестойких модакриловых и 45 масс.% хлопковых волокон с поверхностной плотностью 190 г/м и двуластичным переплетением; при этом одна из сторон имеет ворсованную поверхность.
2
Пример 2. Средство защиты из трикотажного полотна, которое состоит из смесовой пряжи линейной плотности 18,5 текс х 1, содержащей 40 масс.% огнестойких модакриловых и 60 масс.% хлопковых волокон с поверхностной плотностью 210 г/м и двуластичным переплетением; при этом одна из сторон имеет ворсованную поверхность.
Испытания огне-, термостойких и комфортных свойств полотен проведены по следующим показателям и дали следующие результаты.
1. Устойчивость к воздействию открытого пламени. При воздействии открытого пламени в течение 10 сек. возгорание отсутствует, время остаточного горения - 0 сек., отсутствие расплавленных остатков (испытания по ГОСТ 12.4.200-99 «Система стандартов безопасности труда. Одежда специальная для защиты от тепла и огня. Методы испытаний при ограниченном распространении пламени»).
2. Термостойкость полотна - 95% (испытания по ГОСТ «Ткани технические. Метод определения термостойкости»);
3. Термоизолирующая способность средств индивидуальной защиты. Термоизолирующая способность бельевых изделий (в пакете) - в течение 65 сек. температура поверхности образца не превышает 60°С, подшлемников - в течение 25 сек. температура поверхности изделия не превышает 60°С (испытания по «Методике экспериментального исследования термоизолирующей способности текстильных материалов при контакте с нагретой поверхностью №1/10 - АЦ» ООО НПП «АРМОКОМ-ЦЕНТР»);
4. Гигроскопичность полотна - 9-12%.
3
2
5. Воздухопроницаемость полотна - 350 дм/м*сек.
Полотно по полезной модели работает следующим образом.
Модакриловые волокна имеют кислородный индекс 28-29% и обеспечивают требуемые огне-, термостойкие свойства полотна, хлопковые волокна придают полотну хорошие показатели гигроскопичности, структура полотна дает оптимальный показатель воздухопроницаемости, при котором достигается наилучшая термоизолирующая способность средства защиты. Структура полотна и расположение ворсованной поверхности на изнаночной стороне средства защиты обеспечивает оптимальные показатели воздухопроницаемости и наилучшую теромоизолирующую способность изделия.
Предложенная полезная модель промышленно применима и может быть изготовлена из имеющегося сырья и на существующем парке оборудования типа кругловязальной машины METTI-NOV 20 класса и ворсовальной машины Марио-Кроста и набора швейного оборудования.